합성 예 6 에서 얻 어 진 폴리 이미드 ( 가 - 1 ) 및 합성 예 8 에서 얻 어 진 폴리아 믹 산 ( 나 - 1 ) 을 폴리 이미드 : 폴리아 믹 산 = 20 : 80 ( 중량 비 ) 이 되 도록 , γ - 부티 로 락톤 / N - 메틸 - 2 - 피 롤리 돈 / 부틸 셀 로 솔 브 혼합 용제 ( 중량 비 71 / 17 / 12 ) 에 용해 시키 고 , N , N , N ', N '- 테트라 글 리시 딜 - 4 , 4 '- 디 아미노 디페닐메탄 을 중합체 100 에 대하 여 2 중량 부 첨가 하 고 , 화합물 4 를 중합체 100 에 대하 여 10 중량 부 첨가 하 여 , 고형분 농도 3 . 5 중량 ％ 의 용액 및 6 . 0 중량 ％ 의 용액 을 제조 하 였 다 . 각각 의 용액 을 충분히 교반 한 후 , 공경 1 ㎛ 의 필터 를 사용 하 여 여과 하 여 , 본 발명 의 액정 배향 제 를 제조 하 였 다 .